Фасадная панель

Полезная модель относится к области строительства, а именно к облицовочным декоративным утеплительным фасадным панелям, предназначенным для устройства теплоизоляционных покрытий стеновых конструкций зданий и сооружений в жилищно-гражданском, промышленном и других видах строительства.
По патенту RU 161839 известна плита облицовочная, выполненная из теплоизолирующего материала, содержащая дополнительный декоративно-защитный слой, армированный стеклофиброй, где декоративно-защитный слой выполнен из полимерцементного состава с алюмосиликатными микросферами.
Недостатком известного устройства является низкая технологичность вследствие сложности производства алюмосиликатных микросфер из золошлаковых отходов и их относительно высокой стоимости, к тому же существующие в настоящее время основные технологии производства алюмосиликатных микросфер связаны с использованием прудов-отстойников, что приводит к высокой нагрузке на окружающую среду.
По патенту RU 109771 известна плита облицовочная декоративная утеплительная пенополистерольная либо минераловатная либо из другого теплоизолирующего материала, которая дополнительно содержит декоративно-защитный полимерцементно-песчанный армированный фиброволокном слой.
Недостатком известного устройства является сложность конструкции вследствие необходимости использования фиброволокна.
Наиболее близким к заявленному техническому решению является известный по патенту RU 2492302 Строительный элемент здания, содержащий несущий и армированный декоративный слой, где декоративный слой снабжен сеткой с мелкими ячейками и сеткой с крупными ячейками, расположенной между несущим слоем и мелкоячеистой сеткой. При этом декоративный слой состоит из следующих компонентов, масс. %:
Белый цемент М500 - 20,2
Песок мраморный - 34,5
Мука мраморная - 20,0
Пигмент - 1,0
Акриловый полимер - 15,2
Вода - Остальное до 100
Недостатком известного устройства является сложность конструкции вследствие необходимости использования армирующих сеток.
Задачей заявленной полезной модели является расширение ассортимента фасадных панелей, используемых в строительстве.
Техническим результатом заявленной полезной модели является упрощение конструкции и процесса производства без потери прочности.
Технический результат достигается тем, что в фасадной панели, выполненной из теплоизолирующего материала и содержащей декоративно-защитный слой, согласно полезной модели, декоративно-защитный слой выполнен из базового слоя толщиной 2 мм, содержащего 80% мраморного песка, 5% акриловых полимеров и 15% стирол-акриловых полимеров, и фасадного слоя в виде клинкерных кирпичей толщиной 3 мм, состоящих из мраморного песка, акриловых полимеров и модифицирующих добавок с железноокислыми пигментами.
Заявленное выполнение декоративно-защитного слоя позволяет упростить конструкцию и процесс изготовления изделия, поскольку при изготовлении панели не требуется сетка или иные дополнительные армирующие элементы, т.к. смесь акриловых и стирол-акриловых дисперсий является, по сути, клеем, позволяющим обеспечить максимальную адгезию с теплоизолирующим материалом, например, пенополистиролом и другими видами утеплителей. Фасадный слой в виде клинкерных кирпичей, состоящих из мраморного песка, акриловых полимеров и модифицирующих добавок с железноокислыми пигментами позволяет обеспечить максимальную адгезию с базовым слоем. Толщина базового слоя - 2 мм, а клинкерных кирпичей - 3 мм является оптимальной при эксплуатации, поскольку обеспечивает небольшой удельный вес, при этом увеличение толщины слоев снижает прочность конструкции. Гибкость декоративно-защитного слоя позволяет распределить ударные нагрузки на большую поверхность, обеспечивая прочность конструкции.
Сущность заявленного технического решения поясняется рисунком.
На фиг. 1 показан поперечный разрез фасадной панели.
Фасадная панель, выполнена из теплоизолирующего материала 1, базового слоя 2, и фасадного слоя 3 в виде клинкерных кирпичей.
Фасадная панель изготавливается следующим образом. На основу из утеплителя заливается смесь, содержащая мраморный песок с акриловыми и стирол-акриловыми полимерами, формирующая колерованный базовый слой, при этом мраморный песок составляет мас. 80%, а смесь акриловых и стирол-акриловых полимеров берется в соотношении 1:3, после чего изделие сушат в камере при температуре 23-30°C от 12 до 24 часов, после чего на изделие устанавливают матрицу и заливают смесь, состоящую из мраморного песка, акриловых полимеров и модифицирующих добавок с железноокислыми пигментами, формирующую декоративно-защитный фасадный слой в виде кирпичей, после чего изделие снова сушат в камере при температуре 23-30°C от 12 до 24 ч.
Используются акриловые дисперсии в комбинации со стирол-акриловыми дисперсиями с разными МТП (минимальная температура пленкообразования), акриловая дисперсия придает гибкость составу на начальной стадии стирол-акриловая придает твердость составу при эксплуатации. Максимальная адгезия достигается путем комбинации двух вышеуказанных компонентов. Смесь является, по сути, клеем, основу составляет микрокальцит двух фракций 0.2 и 0.5 200 МКМ 500 МКМ.